(57)【特許請求の範囲】
【請求項１】
パーム核粕(ＰＫＥ)１重量％乃至５重量％と、パーム加工中の工程水の脱水ケーキ、パームカーネルシェル(ＰＫＳ；Ｐａｌｍ Ｋｅｒｎｅｌ Ｓｈｅｌｌ)、パーム空果房(ＥＦＢ：Ｅｍｐｔｙ Ｆｒｕｉｔ Ｂｕｎｃｈ)、ＯＰＴ(Ｏｉｌ ｐａｌｍ ｔｒｕｎｋ)及びＯＰＦ(Ｏｉｌ ｐａｌｍ ｆｒｏｎｄ)からなる群より選択される少なくとも一つの第２のパーム副産物９５重量％乃至９９重量％との混合物を含有し、水分含量が１０重量％以下で、灰融点温度(ＩＤＴ)が１１５０℃以上であることを特徴とする、パーム副産物を用いた新再生エネルギー燃料用ペレット。
【請求項２】
前記第２のパーム副産物が、パームカーネルシェルを含むことを特徴とする、請求項１に記載のパーム副産物を用いた新再生エネルギー燃料用ペレット。
【請求項３】
前記第２のパーム副産物が、パームカーネルシェル及びＯＰＴを含むことを特徴とする、請求項１に記載のパーム副産物を用いた新再生エネルギー燃料用ペレット。
【請求項４】
前記パーム核粕が、水分含量が６重量％乃至１２重量％でかつオイル成分の含量が６重量％乃至１０重量％であることを特徴とする、請求項１に記載のパーム副産物を用いた新再生エネルギー燃料用ペレット。
【請求項５】
前記第２のパーム副産物が、水分含量が８重量％乃至１５重量％であることを特徴とする、請求項１に記載のパーム副産物を用いた新再生エネルギー燃料用ペレット。
【請求項６】
前記混合物が、パーム核粕１重量乃至５重量％、パームカーネルシェル９０重量％乃至９５重量％及びＯＰＴ１重量％乃至５重量％を含むことを特徴とする、請求項３に記載のパーム副産物を用いた新再生エネルギー燃料用ペレット。
【請求項７】
前記混合物が、バインダー成分をさらに含むことを特徴とする、請求項１に記載のパーム副産物を用いた新再生エネルギー燃料用ペレット。
【請求項８】
前記パーム核粕及び第２のパーム副産物が、１００メッシュ乃至２００メッシュの大きさを有する粉末であることを特徴とする、請求項１に記載のパーム副産物を用いた新再生エネルギー燃料用ペレット。
【請求項９】
パーム副産物を用いた新再生エネルギー燃料用ペレットの製造方法であって、
パーム核粕(ＰＫＥ)１重量％乃至５重量％と、パーム加工中の工程水の脱水ケーキ、パームカーネルシェル(ＰＫＳ；Ｐａｌｍ Ｋｅｒｎｅｌ Ｓｈｅｌｌ)、パーム空果房(ＥＦＢ：Ｅｍｐｔｙ Ｆｒｕｉｔ Ｂｕｎｃｈ)、ＯＰＴ(Ｏｉｌ ｐａｌｍ ｔｒｕｎｋ)及びＯＰＦ(Ｏｉｌ ｐａｌｍ ｆｒｏｎｄ)からなる群より選択される少なくとも一つの第２のパーム副産物９５重量％乃至９９重量％とを混合して混合物を製造する段階； 
前記混合物を圧縮成形してペレットを製造する段階；並びに
前記燃料用ペレットの水分含量が１０重量％以下となるように７０℃乃至１００℃で乾燥する段階を含み、燃料ペレットの灰融点温度(ＩＤＴ)が１１５０℃以上である、燃料用ペレットの製造方法。
【請求項１０】
前記第２のパーム副産物が、パームカーネルシェルを含むことを特徴とする、請求項９に記載のパーム副産物を用いた新再生エネルギー燃料用ペレットの製造方法。
【請求項１１】
前記第２のパーム副産物が、パームカーネルシェル及びＯＰＴを含むことを特徴とする、請求項９に記載のパーム副産物を用いた新再生エネルギー燃料用ペレットの製造方法。
【請求項１２】
前記パーム核粕が、水分含量が６重量％乃至１２重量％でかつオイル成分の含量が６重量％乃至１０重量％であることを特徴とする、請求項９に記載のパーム副産物を用いた新再生エネルギー燃料用ペレットの製造方法。
【請求項１３】
前記第２のパーム副産物が、水分含量が８重量％乃至１５重量％であることを特徴とする、請求項９に記載のパーム副産物を用いた新再生エネルギー燃料用ペレットの製造方法。
【請求項１４】
前記混合物が、パーム核粕１重量乃至５重量％、パームカーネルシェル９０重量％乃至９５重量％及びＯＰＴ１重量％乃至５重量％を含むことを特徴とする、請求項９に記載のパーム副産物を用いた新再生エネルギー燃料用ペレットの製造方法。
【請求項１５】
前記混合物が、バインダー成分をさらに含むことを特徴とする、請求項９に記載のパーム副産物を用いた新再生エネルギー燃料用ペレットの製造方法。
【請求項１６】
前記パーム核粕及び第２のパーム副産物が、１００メッシュ乃至２００メッシュの大きさを有する粉末であることを特徴とする、請求項９に記載のパーム副産物を用いた新再生エネルギー燃料用ペレットの製造方法。
【発明の詳細な説明】
【技術分野】
【０００１】
本発明は、廃棄されるパーム副産物を、新再生エネルギーに有効に使用できるようにした燃料用ペレット、及びその製造方法に関する。
【背景技術】
【０００２】
パーム(Palm)は、東南アジア、中東、アフリカ、中南米に大量に自生することが知られている。最近、パームを用いた油脂類の生産量が急速に増加したことにより、その栽培範囲が全世界的に急速に広がっている。
【０００３】
通常、パームから搾油過程を経てオイルが得られるが、この過程で多量のパーム副産物が生じることになる。このようなパーム副産物としては、パーム油の採油過程の中で最終的に排出される排出水、パーム加工中の工程水の脱水ケーキ、パームカーネルシェル(ＰＫＳ；Ｐａｌｍ Ｋｅｒｎｅｌ Ｓｈｅｌｌ)、パーム核粕(ＰＫＥ；Ｐａｌｍ Ｋｅｒｎｅｌ Ｅｘｐｅｌｌｅｒ)などが知られている。またパーム副産物として、パーム空果房(ＥＦＢ：Ｅｍｐｔｙ Ｆｒｕｉｔ Ｂｕｎｃｈ)が知られている。ＥＦＢとは、パームツリーから採取されたパーム果房から実を採取した際に生じる残渣物を言う。またパーム副産物としてＯＰＴ(Ｏｉｌ ｐａｌｍ ｔｒｕｎｋ)と、ＯＰＦ(Ｏｉｌ ｐａｌｍ ｆｒｏｎｄ)などが知られている。
【０００４】
このような農産物の一種であるパーム副産物をペレット製品に加工せず、そのまま生産地から収集して輸入すると、現地風土の微生物や各種ウイルスが国内に流入することがあり、国内の土壌汚染や環境被害の危険が生ずるおそれがある。
それだけでなく、パーム副産物はほとんど焼却して廃棄するか、家畜の飼料に使用されてきた。しかし、パームの生産が多い東南アジアでは、パームの焼却、または家畜の飼料としての需要を超える多量のパーム副産物が発生することにより、パーム副産物の処理に限界があった。またパーム副産物の焼却が環境問題を誘発するので、東南アジアの一部ではパーム副産物の焼却が制限されていた。このようなパーム副産物の中でＰＫＳとＥＦＢは焼却して廃棄されており、パーム油の絞り粕であるＰＫＥは、タンパク質の含量が高く、オイル成分が多量含有されているため、ほとんど飼料として活用されている。
【０００５】
このようなパーム副産物の廃棄による問題点を解消するため、パーム副産物を活用するためのさまざまな研究が進められてきた。最近は十分な熱量を確保するために、木質チップや石炭などと混合して用いる技術が知られている。これと関連して、大韓民国登録特許第１２９７４５７号（特許文献１）には、パームカーネルシェル(ＰＫＳ)と石炭を混合して、ボイラー用のバイオマス燃料を製造する方法が開示されている。
その他にも、大韓民国登録特許第１２６５７４０号、大韓民国登録特許第１３２６２２３号、大韓民国登録特許第８３２２３９号、大韓民国登録特許第９９８５８０号、大韓民国登録特許第１１１９１６６号、大韓民国登録特許第１３４５６２４号、大韓民国公開特許第２０１４−００２９６３５号、大韓民国公開特許第２０１１−００３０７３８号、大韓民国公開特許第２０１３−００１０１５０号及び大韓民国公開特許第２０１３−００００９４３号（特許文献２〜１１）には、パーム副産物をバイオマス燃料として用いるための多様な技術が開示されている。
【先行技術文献】
【特許文献】
【０００６】
【特許文献１】大韓民国登録特許第１２９７４５７号
【特許文献２】大韓民国登録特許第１２６５７４０号
【特許文献３】大韓民国登録特許第１３２６２２３号
【特許文献４】大韓民国登録特許第８３２２３９号
【特許文献５】大韓民国登録特許第９９８５８０号
【特許文献６】大韓民国登録特許第１１１９１６６号
【特許文献７】大韓民国登録特許第１３４５６２４号
【特許文献８】大韓民国公開特許第２０１４−００２９６３５号
【特許文献９】大韓民国公開特許第２０１１−００３０７３８号
【特許文献１０】大韓民国公開特許第２０１３−００１０１５０号
【特許文献１１】大韓民国公開特許第２０１３−００００９４３号
【０００７】
しかし、上記の技術は、パーム副産物の一部、特にＰＫＳやＥＦＢを主に活用するものであり、大量に発生するＰＫＥに対する根本的な処理方法は提示できていないのが実情である。
一方、パーム副産物をボイラー用に使うためには多くの制約がある。一例として、火力発電所のボイラーには微粉炭ボイラーと流動層ボイラーがあるが、これらそれぞれに適用される燃料は、アッシュ含量と灰融点温度についての基準を満たさなければならない。特に、流動層ボイラーの燃料だけでなく微粉炭ボイラーの燃料に適用されるためには、灰融点温度(ＩＤＴ)が１１５０℃以上にならなければならないが、パーム副産物の中でＰＫＳとＥＦＢは、その性状や灰融点温度などの理由により、流動層ボイラーだけに使われている。
それで、韓国内火力発電所のボイラーの９７％を占める微粉炭ボイラーを含め、多様な用途に適合した新再生エネルギーに適用可能な燃料を、パーム副産物を用いて製造することが求められている。
【発明の概要】
【発明が解決しようとする課題】
【０００８】
本発明の目的は、パーム副産物を用いながらも１１５０℃以上の灰融点を示し、流動層ボイラー及び微粉炭ボイラー等を含め多様な用途に適合した新再生エネルギーとして用いることができ、また、パーム副産物を利用していても、別途バインダーを加えることなく製造することのできる、パーム副産物を用いた新再生エネルギー燃料用ペレット、及びその製造方法を提供することである。
本発明のまた他の目的は、半炭化工程を経なくても高熱量の発生が可能な、パーム副産物を用いた新再生エネルギー燃料用ペレット、及びその製造方法を提供することである。
【課題を解決するための手段】
【０００９】
上記課題を解決するため、本発明は、パーム核粕(ＰＫＥ)１重量％乃至５重量％と、パーム加工中の工程水の脱水ケーキ、パームカーネルシェル(ＰＫＳ；Ｐａｌｍ Ｋｅｒｎｅｌ Ｓｈｅｌｌ)、パーム空果房(ＥＦＢ：Ｅｍｐｔｙ Ｆｒｕｉｔ Ｂｕｎｃｈ)、ＯＰＴ(Ｏｉｌ ｐａｌｍ ｔｒｕｎｋ)及びＯＰＦ(Ｏｉｌ ｐａｌｍ ｆｒｏｎｄ)からなる群より選択される少なくとも一つの第２のパーム副産物９５重量％乃至９９重量％との混合物を圧縮成形してなるものであって、水分含量が１０重量％以下になるように７０℃乃至１００℃で乾燥され、灰融点温度(ＩＤＴ)が１１５０℃以上であることを特徴とする、パーム副産物を用いた新再生エネルギー燃料用ペレットを提供する。
【００１０】
また、上記課題を解決するため、本発明は、パーム核粕(ＰＫＥ)１重量％乃至５重量％と、パーム加工中の工程水の脱水ケーキ、パームカーネルシェル(ＰＫＳ；Ｐａｌｍ Ｋｅｒｎｅｌ Ｓｈｅｌｌ)、パーム空果房(ＥＦＢ：Ｅｍｐｔｙ Ｆｒｕｉｔ Ｂｕｎｃｈ)、ＯＰＴ(Ｏｉｌ ｐａｌｍ ｔｒｕｎｋ)及びＯＰＦ(Ｏｉｌ ｐａｌｍ ｆｒｏｎｄ)からなる群より選択される少なくとも一つの第２のパーム副産物９５重量％乃至９９重量％とを混合して混合物を製造する段階；上記混合物を圧縮成形してペレットを製造する段階；並びに、上記ペレットの水分含量が１０重量％以下で灰融点温度(ＩＤＴ)が１１５０℃以上となるように、上記ペレットを７０℃乃至１００℃で乾燥する段階；を含むことを特徴とする、パーム副産物を用いた新再生エネルギー燃料用ペレットの製造方法を提供する。
【００１１】
上記第２のパーム副産物は、パームカーネルシェル（ＰＫＳ）を含むことができる。
上記第２のパーム副産物は、パームカーネルシェル及びＯＰＴ(Ｏｉｌ ｐａｌｍ ｔｒｕｎｋ)を含むことができる。
上記パーム核粕（ＰＫＥ）としては、水分含量が６重量％乃至１２重量％で、かつオイル成分の含量が６重量％乃至１０重量％であるものを用いることができる。
上記第２のパーム副産物としては、水分含量が８重量％乃至１５重量％であるものを用いることができる。
上記混合物は、パーム核粕（ＰＫＥ）１重量％乃至５重量％、パームカーネルシェル（ＰＫＳ）９０重量％乃至９５重量％、及びＯＰＴ(Ｏｉｌ ｐａｌｍ ｔｒｕｎｋ)１重量％乃至５重量％からなるものであり得る。
上記混合物は、バインダー成分をさらに含み得る。
上記パーム核粕（ＰＫＥ）及び第２のパーム副産物は、１００メッシュ乃至２００メッシュの大きさを有する粉末であり得る。
【発明の効果】
【００１２】
前述の本発明によれば、従来はオイルの含量が高く、飼料用として使用されていたパーム核粕（ＰＫＥ）を、パームカーネルシェル（ＰＫＳ）を含む第２のパーム副産物と混合してペレットに成形することで、パーム核粕（ＰＫＥ）に含有されるオイルがバインダーとして機能し、別途バインダーを用いずとも燃料用ペレットの製造が可能である。
特に、パーム核粕（ＰＫＥ）の使用により、灰融点と熱量が低下し得るが、第２のパーム副産物としてパームカーネルシェル（ＰＫＳ）及びＯＰＴ(Ｏｉｌ ｐａｌｍ ｔｒｕｎｋ)を混合して用いると、パーム核粕（ＰＫＥ）の含量を低下させながらも、別途バインダーを用いずに燃料用ペレットを製造することができるだけでなく、該ペレットは１１５０℃以上の灰融点を示し、新再生エネルギー燃料として有用であり、半炭化工程を経なくても高熱量を発生することができるという効果を奏する。
従って、本発明は、大量に発生するパーム副産物を用いた新再生エネルギー燃料用ペレットの製造が可能で、従来パーム副産物の廃棄によって発生する環境問題の誘発が解消できるだけでなく、安価で高効率の熱量の産生が可能な新再生エネルギー源の確保が可能である、というメリットを有する。
【発明を実施するための形態】
【００１３】
本発明は、パーム副産物を用いながらも１１５０℃以上の灰融点と高熱量を示し、新再生エネルギー燃料用として有用な燃料用ペレット、及びその製造方法に関するものである。
【００１４】
上記新再生エネルギーとは、新エネルギー及び再生可能エネルギーの双方をいい、既存の化石燃料を変換過程を経て利用するエネルギー、または、太陽、水、雨、生物有機体などから変換された再生可能なエネルギーをいう。ここで、再生エネルギーには太陽光、太陽熱、バイオ、風力、水力などがあり、新エネルギーには燃料電池、水素エネルギーなどがある。
【００１５】
以下、本発明によるパーム副産物を用いた新再生エネルギー燃料用ペレット(以下、単に「燃料用ペレット」とも称する)、及びその製造方法について詳細に説明する。
【００１６】
本発明によるパーム副産物を用いた新再生エネルギー燃料用ペレットは、パーム核粕(ＰＫＥ)１重量％乃至５重量％と、パーム加工中の工程水の脱水ケーキ、パームカーネルシェル(ＰＫＳ；Ｐａｌｍ Ｋｅｒｎｅｌ Ｓｈｅｌｌ)、パーム空果房(ＥＦＢ：Ｅｍｐｔｙ Ｆｒｕｉｔ Ｂｕｎｃｈ)、ＯＰＴ(Ｏｉｌ ｐａｌｍ ｔｒｕｎｋ)及びＯＰＦ(Ｏｉｌ ｐａｌｍ ｆｒｏｎｄ)からなる群より選択される少なくとも一つの第２のパーム副産物９５重量％乃至９９重量％とを混合して混合物を製造する段階；並びに上記混合物を圧縮成形してペレットを製造する段階；により製造される。ここで、本発明によって製造された燃料用ペレットは、水分含量を１０重量％以下に低下させるために７０℃乃至１００℃で乾燥し、灰融点温度が１１５０℃以上になるようにしたことに特徴がある。
【００１７】
上記のようなペレットの製造工程は、圧縮、乾燥などの工程を経て製造されることで、各種細菌と微生物を前もって除去することができるのみならず、国内輸入後にも、パームカーネルシェル(ＰＫＳ；Ｐａｌｍ Ｋｅｒｎｅｌ Ｓｈｅｌｌ)のように野積み保管ではなく屋内保管をしなければならないため、国内環境被害などの問題点を解決することができる。
【００１８】
本発明では、パーム副産物を用いた新再生エネルギー燃料用ペレットを製造するために、先にパーム核粕(ＰＫＥ)と第２のパーム副産物を混合して、混合物を製造する段階を経る。
周知のように、パーム核粕(ＰＫＥ)はパーム油を搾った後の残渣であって、タンパク質の含量が高く、オイル成分が多量含有されている。それゆえ、従来は飼料として多く用いられてきた。しかし、本発明のようにパーム核粕を活用して燃料用ペレットを製造する場合、パーム核粕に残留するオイル成分がバインダーの役目をして、別途バインダーを用いなくてもペレットの製造が可能である。それだけでなくパーム核粕は、ＰＫＳを含む第２のパーム副産物と特定含量の範囲で混合する場合に、灰融点温度が１１５０℃を超え、新再生エネルギー燃料用として有効に使用され得る。
【００１９】
本発明では、パーム核粕として、水分含量が６重量％乃至１２重量％で、かつオイル成分の含量が６重量％乃至１０重量％であるものを用いる。
搾油過程で排出されるパーム核粕は、必要により、水分含量を６重量％乃至１２重量％に調節するため、乾燥過程を経ることができる。このとき、乾燥過程は、必ずではないが、７０℃〜１００℃で遂行されるのが好ましい。
また本発明では、搾油過程で排出されるパーム核粕のオイル成分の含量が６重量％乃至１０重量％であるものを利用する。これは、パーム核粕に残留するオイル成分が、ペレット化の過程でバインダーの役目をして、ペレットの成形及び成形後の形状維持を容易にするためである。通常、パーム核粕のオイル含量が６重量％乃至１０重量％であることを考えると、排出されるパーム核粕を乾燥して、水分含量だけを６重量％乃至１２重量％に調節すれば、燃料用ペレット製造に用いることができる。
【００２０】
上記パーム核粕は粉末形態で用いられ、通常の微粉炭ボイラーに使用される燃料粉末の粒子が０.５ｍｍ以下であることを考えれば、上記パーム核粕は１００メッシュ乃至２００メッシュの大きさを有するように粉砕されたものを用いるのが好ましい。粉砕には、一般的に知られている装置を制限なく使用することができる。
【００２１】
上記パーム核粕は、１１５０℃以上の灰融点温度を有する燃料用ペレットを製造することができるようにするため、好ましくは混合物内に１重量％乃至５重量％含有される。混合物内におけるパーム核粕の含有量が上記範囲を外れる場合、１１５０℃以上の灰融点温度を確保するのが困難であるか、製造された燃料用ペレットの形状維持が難しいという短所がある。
【００２２】
本発明では、上記パーム核粕と第２のパーム副産物とを混合して使用する。このとき、第２のパーム副産物は、パーム加工中の工程水の脱水ケーキ、パームカーネルシェル(ＰＫＳ；Ｐａｌｍ Ｋｅｒｎｅｌ Ｓｈｅｌｌ)、パーム空果房(ＥＦＢ：Ｅｍｐｔｙ Ｆｒｕｉｔ Ｂｕｎｃｈ)、ＯＰＴ(Ｏｉｌ ｐａｌｍ ｔｒｕｎｋ)及びＯＰＦ(Ｏｉｌ ｐａｌｍ ｆｒｏｎｄ)からなる群より選択される少なくとも一つを含む。
【００２３】
上記の第２のパーム副産物としては、水分含量が８重量％乃至１５重量％であるものを用いるのが好ましい。通常発生するパーム副産物は、水分含量が高いことがあるので、水分含量を８重量％乃至１５重量％程度に低下させるため、乾燥過程を経たものを用いることができる。乾燥過程は、必ずではないが、７０℃〜１００℃で遂行されるのが好ましい。通常、燃料として使用される石炭の水分含量が８重量％以下であることを考えれば、上記パーム副産物の水分含量８重量％乃至１５重量％は多少高い数値であることが分かるが、これは、ペレット化する過程で水分により成形性を良くするためである。
【００２４】
また上記第２のパーム副産物は、前述のパーム核粕と同様に粉末形態で用いられ、新再生エネルギー燃料用として使用される燃料の粉末粒子の大きさを考慮して、１００メッシュ乃至２００メッシュの大きさを有するように粉砕されたものを用いるのが好ましい。
【００２５】
本発明において、上記第２のパーム副産物は、パームカーネルシェル(ＰＫＳ)を含むことができる。
通常、ＰＫＳは燃料用として多く使用される。かかるＰＫＳは単独でペレット化するのは難しいので、バインダーを別途混合して用いられている。それにより、ペレット形態ではない元の状態では十分な灰融点温度を確保することができるが、ペレット化するために別途バインダーを添加する場合には、十分な灰融点の確保が難しい。しかし、本発明のように、特定の割合でパーム核粕と混合して用いる場合、別途バインダーを用いなくても燃料用ペレットの製造が可能であるだけでなく、十分な灰融点温度を確保することができるため、新再生エネルギー燃料用としての使用が可能である。
【００２６】
さらに好ましくは、上記第２のパーム副産物は、パームカーネルシェルとＯＰＴとを含み得る。ＯＰＴは主に木材用パネルの製造に多く使用されてきたが、最近は、皮をむき出した後に粉砕し、これより高圧で絞り出してＯＰＴに多量含有されている樹液を採取し、採取された樹液を発酵させてバイオ燃料を得ようとする試みも多様に行われている。本発明で用いるＯＰＴは、樹液を採取する前のものでも良く、樹液を採取した後のものでも良いが、樹液を採取した後のものを利用する方が好ましい。いずれのものを用いても、ＯＰＴは、元々含有されている液状成分によって、パーム核粕の使用量を減らしても良好なペレット化を可能にする。それだけではなく、一定の水分含量以上に乾燥された場合、パーム核粕に比べて優れた熱量を発生することができるため、高い灰融点を得るのに役立つ。
【００２７】
本発明における混合物は、パーム核粕１重量％乃至５重量％、パームカーネルシェル９０重量％乃至９５重量％及びＯＰＴ１重量％乃至５重量％を含むことが好ましい。
ＯＰＴの含量が上記範囲内に含まれる場合、ペレット成形性に優れているだけでなく、高い熱量を発生しかつ高い灰融点を有する燃料用ペレットを得ることができる。具体的には、上記ＯＰＴの含量が１重量％未満である合、製造された燃料用ペレットの成形状態の維持が困難となるという問題が生じることがあり、上記ＯＰＴの含量が５重量％を超える場合、相対的にＰＫＳの含量が減少し、新再生エネルギー燃料用として使用するのに十分な灰融点温度を得ることができないという問題が生じることがある。従って、第２のパーム副産物として、ＰＫＳ及びＯＰＴを用いる場合、上記ＯＰＴは、１重量％乃至５重量％含まれるようにすることが好ましい。
【００２８】
必要によって、上記混合物には、バインダー成分をさらに混合することができる。ここで、バインダー成分としては、当該分野で一般的に使用されるものを制限なく用いることができ、その含量は、製造される燃料用ペレット中に５重量％以内とすることができる。
【００２９】
本発明によれば、前述のようにパーム核粕と第２のパーム副産物とを混合して混合物を製造した後、上記混合物を圧縮成形してペレットを製造する段階を経ることになる。
上記混合物の圧縮成形によるペレット化は、一般的に知られている技術を適用して実施することができる。
例えば、上記混合物を金型に投入した後、プレス機で圧縮してペレットを製造することができる。上記プレス機としては、油圧プレス機を使用することができ、５００〜９５０トン(ｔｏｎ）／ｍ２程度の圧力を加えてペレットを製造することができる。
上記のような圧力で圧縮すれば、混合物内の各成分が、含有される水分によって互いに容易に固まり、パーム核粕またはパーム核粕とＯＰＴに含有されるオイルが強い圧搾によって表面に出て、ペレット形状の維持を良好とするのに役立つ。従って、本発明のようにパーム核粕またはパーム核粕とＯＰＴを用いる場合、別途バインダーを用いなくても、パーム副産物だけで、良好な成形状態の維持が可能な燃料用ペレットを製造することができる。
【００３０】
ペレットの大きさは、必ずではないが、好ましくは直径が５０ｍｍ以下であり、長さが１００ｍｍ以下である。さらに好ましくは、上記ペレットは直径が３ｍｍ〜２５ｍｍであり、長さが３ｍｍ〜３２ｍｍである。
【００３１】
本発明においては、上記ペレットを製造する段階で得られたペレットの水分含量を１０重量％以下とするために、７０℃乃至１００℃で乾燥する段階をさらに含むことができる。上記乾燥する段階は、最終的に製造された燃料用ペレットを、新再生エネルギー燃料用として使用するのに適した水分含量となるようにするものであって、７０℃乃至１００℃で十分な乾燥を実施する。ただし、パーム核粕と第２のパーム副産物とを混合する過程で水分含量が１０重量％未満に低下した場合には、省略が可能である。
【００３２】
上記方法で製造された本発明の燃料用ペレットは、水分含量が１０重量％以下でかつ灰融点温度が１１５０℃以上であるという特性を示す。従って、製造された燃料用ペレットは、新再生エネルギー燃料用として有用であるだけではなく、半炭化工程を経なくても、高熱量を発生することができる。
【００３３】
以下、本発明を下記実施例を通じてより詳細に説明するが、これらは本発明の理解を助けるために提示されただけであり、本発明がこれらに限定されるわけではない。
【００３４】
＜実施例１＞
パーム核粕(ＰＫＥ)粉末３重量％、パームカーネルシェル(ＰＫＳ)粉末９５重量％、及びＯＰＴ粉末２重量％の割合で混合して混合物を製造した。
このとき、パーム核粕粉末としては、水分含量が６．２２重量％で、オイル含量が８重量％であるパーム核粕を、１００メッシュ乃至２００メッシュに粉砕して使用し、パームカーネルシェル粉末としては、水分含量が８．９８重量％であるパームカーネルシェルを、１００メッシュ乃至２００メッシュに粉砕して使用し、ＯＰＴとしては、水分含量が９重量％で、１００メッシュ乃至２００メッシュに粉砕されたものを使用した。
上記混合物を油圧プレス機で加圧成形(圧力＝７５０ｔｏｎ／ｍ２)してペレットを製造した。
【００３５】
＜実施例２＞
パーム核粕(ＰＫＥ)粉末５重量％、パームカーネルシェル(ＰＫＳ)粉末９０重量％、及びＯＰＴ５重量％の割合で混合して混合物を製造したこと以外は、上記実施例１と同様に実施してペレットを製造した。
【００３６】
＜実施例３＞
パーム核粕(ＰＫＥ)粉末５重量％、パームカーネルシェル(ＰＫＳ)粉末９５重量％の割合で混合して混合物を製造したこと以外は、上記実施例１と同様に実施してペレットを製造した。
【００３７】
＜比較例１＞
パーム核粕(ＰＫＥ)粉末０．５重量％、パームカーネルシェル(ＰＫＳ)粉末９９．５重量％の割合で混合して混合物を製造したこと以外は、上記実施例１と同様に実施してペレットを製造した。
【００３８】
＜比較例２＞
水分含量が１０重量％で、オイル含量が８重量％であるパーム核粕を１００メッシュ乃至２００メッシュに粉砕してパーム核粕粉末を得、これを油圧プレス機にて加圧成形して、ペレットを製造した。
【００３９】
＜実験例＞
上記実施例１乃至３、比較例１及び２の発熱量、工業分析及び灰融点の分析を実施した(唐津(ダンジン)火力発電所に依頼)。分析結果は下表１に示した。また製造されたペレットを目視で観察して、その形状の不良の有無を確認し、その結果を下記表１に示した。
【００４０】
【表１】
0005909299.tif 000002
【００４１】
表１に示されるように、本発明の好ましい範囲内で、パーム核粕(ＰＫＥ)粉末及びパームカーネルシェル(ＰＫＳ)粉末を混合した実施例３、またはパーム核粕粉末とパームカーネルシェル粉末及びＯＰＴを混合した実施例１及び実施例２の場合、灰融点温度(ＩＤＴ)が１１５０℃を超えており、新再生エネルギー燃料用として有用であることが分かる。
比較例１の場合は、製造された燃料用ペレット内でバインダーの役目を果たす成分が不足し、多数のペレットの形状が不良であることが確認された。
それだけではなく、本発明によって製造された燃料用ペレットは、半炭化工程を経なくても４５００Ｋｃａｌ／ｋｇ以上の高熱量を発生することが分かった。
【産業上の利用可能性】
【００４２】
以上、詳述したように、本発明により、パーム副産物を用いながらも、１１５０℃以上の灰融点を示し、流動層ボイラー及び微粉炭ボイラーを含め多様な用途に適合した新再生エネルギーとして用いることができ、別途バインダーを加えることなく製造することのできる、新再生燃料用ペレットを提供することができる。
また、本発明により、半炭化工程を経なくても、高熱量の発生が可能なパーム副産物を用いた新再生エネルギー用燃料ペレットを提供することができる。
【要約】
【課題】パーム油加工工程で発生して廃棄されるパーム副産物を用いた新再生エネルギー燃料用ペレット及びその製造方法を提供する。
【解決手段】パーム核粕(ＰＫＥ)１重量％乃至５重量％と、パーム加工中の工程水の脱水ケーキ、パームカーネルシェル(ＰＫＳ；Ｐａｌｍ Ｋｅｒｎｅｌ Ｓｈｅｌｌ)、パーム空果房(ＥＦＢ：Ｅｍｐｔｙ Ｆｒｕｉｔ Ｂｕｎｃｈ)、ＯＰＴ(Ｏｉｌ ｐａｌｍ ｔｒｕｎｋ)及びＯＰＦ(Ｏｉｌ ｐａｌｍ ｆｒｏｎｄ)からなる群より選択される少なくとも一つの第２のパーム副産物９５重量％乃至９９重量％との混合物とを圧縮成形してなり、水分含量が１０重量％以下となるように７０℃乃至１００℃で乾燥し、灰融点温度(ＩＤＴ)が１１５０℃以上である、新再生エネルギー燃料用ペレット。
【選択図】なし